(57)【要約】  本発明は、ガスタービン構成部品、特にガスタービン・ロータブレード先端に研磨コーティングを施工する方法に関する。方法は少なくとも以下のステップを有する：ａ）ガスタービン構成部品、特にガスタービン・ロータブレードを用意する、ｂ）高温溶融合金粉を用意する、ｃ）研磨粒子を用意する、ｄ）低温溶融合金粉を用意する、ｅ）混合物を得るため、少なくとも前記高温溶融合金粉と前記研磨粒子とを混合する、ｆ）前記ガスタービン構成部品の領域、特に当該タービンブレードの先端に、前記低温溶融合金粉および前記混合物を適用し、ｇ）前記高温溶融合金粉の融解温度より低く、前記低温溶融合金粉の融解温度より高い温度に、前記ガスタービン構成部品の前記領域を局所的に加熱する。【選択図】なし【特許請求の範囲】
【請求項１】
ａ）  ガスタービン構成部品、特にガスタービン・ロータブレードを用意し、
ｂ）  高温溶融合金粉を用意し、
ｃ）  研磨粒子を用意し、
ｄ）  低温溶融合金粉を用意し、
ｅ）  混合物を得るため、少なくとも当該高温溶融合金粉と当該研磨粒子とを混合し、
ｆ）  当該ガスタービン構成部品の領域、特に当該タービン・ロータブレードの先端に対して当該低温溶融合金粉と当該混合物とを適用し、
ｇ）  当該ガスタービン構成部品の当該領域を、当該低温溶融合金粉の融解温度よりも高く、当該高温溶融合金粉の融解温度より低い温度で、局所的に加熱する、
ことからなるガスタービン構成部品、特にガスタービン・ロータブレード先端に研磨コーティングを施工する方法。
【請求項２】
前記高温溶融合金粉はニッケル・ベースの超合金粉であること
を特徴とする請求項１に記載の方法。
【請求項３】
前記高温溶融合金粉はコバルト・ベースの超合金粉であること
を特徴とする請求項１に記載の方法。
【請求項４】
前記高温溶融合金粉はＭＣｒＡｌＹ粉であること
を特徴とする請求項１に記載の方法。
【請求項５】
前記研磨粒子は立方晶窒化ほう素粒子であること
を特徴とする前記請求項のいずれか１項に記載の方法。
【請求項６】
前記研磨粒子は窒化けい素粒子であること
を特徴とする、前記請求項のいずれか１項に記載の方法。
【請求項７】
前記研磨粒子はシリコン・アルミニウム酸窒化物粒子であること
を特徴とする前記請求項のいずれか１項に記載の方法。
【請求項８】
前記低温溶融合金粉は、前記高温溶融合金粉の融解温度より低く、かつ前記ガスタービン構成部品の領域の構成要素の融解温度より低い融解温度を有する、ニッケル・ベースのろう付け合金粉であること
を特徴とする前記請求項のいずれか１項に記載の方法。
【請求項９】
前記局所的な加熱は誘導加熱法により達成されること
を特徴とする前記請求項のいずれか１項に記載の方法。
【請求項１０】
前記低温溶融合金粉が前記ガスタービン構成部品の領域の分離した層に、すなわち、当該高温溶融合金粉および前記研磨粒子の前記混合物の層の上に、適用されること
を特徴とする前記請求項のいずれか１項に記載の方法。
【請求項１１】
前記ｅ）（少なくとも当該高温溶融合金粉と当該研磨粒子とを混合した混合物を用意する）の工程中で、前記低温溶融合金粉は、混合物を得るために、前記高温溶融合金粉および前記研磨粒子とに混合され、そして前記低温溶融合金粉、前記高温溶融合金粉および前記研磨粒子は、前記ガスタービン構成部品の領域に単一の層として適用されること
を特徴とする前記請求項のいずれか１項に記載の方法。
【請求項１２】
前記方法は真空または不活性雰囲気において実行されること
を特徴とする前記請求項のいずれか１項に記載の方法。
【発明の詳細な説明】
【技術分野】
【０００１】
本発明は、ガスタービン構成部品、特にガスタービン・ロータブレードの先端に研磨コーティングを施工する方法に関する。
【背景技術】
【０００２】
ガスタービンの動作中に、例えばガスタービンのタービン高温部のガスタービン・ロータブレードは、温度上昇したガスおよび高い回転速度にさらされる。ガスタービン・ロータブレード先端が製造工程の一部で被覆されている場合、全てのガスタービン・ロータブレードが正しい高さで、適切な輪郭となるよう、先端が「ローター内を研磨」するであろう。しかし研磨作用の間に保護被膜は剥がれ、そしてガスタービン・ロータブレードの環境的に敏感なベース合金がむき出しとなる。動作が数千時間を経ると、ガスタービン・ロータブレードの先端は酸化し、ガスタービン・ロータブレードを縮小させ、熱ガスがブレードによって仕事のために取り込まれる代わりに、先端を越えて逃げるのを許してしまう。結果として効率的でないガスタービンとなる。
【０００３】
ガスタービンの性能は、ガスタービン・ロータブレードの先端とガスタービンの固定側板または固定ケーシングとのクリアランスを最小化することによって、高めることができる。必要とされるタイトな許容量をガスタービン・ロータブレード先端に維持するために、特にガスタービンの側板またはケーシングに切り込むための研磨コーティングが、ロータブレード先端に施される。ロータブレード先端と側板またはケーシングとの間の常温での許容量は、ロータブレードが熱くなり膨張するにつれて先端が側板またはケーシングと接触するように設計される。この接触により、ロータブレードは、クリアランスが最小限となるように、側板あるいはケーシングから部材を除去する。
【０００４】
研磨コーティングは、金属母材に埋められた研磨粒子から成る。本発明は、ガスタービン構成部品、特にガスタービン・ロータブレード先端上に研磨コーティングを施工する方法に関する。
【０００５】
ガスタービン構成部品、特にガスタービン・ロータブレード先端に研磨コーティングを施工するいくつかの方法は、先行技術から知られている。
【０００６】
特許文献１は、ロータブレードの先端に研磨用のブレード端部を接続する方法を開示している。この先行技術には、施工工程の独立したステップとして、研磨用のブレード先端が適用されることが開示されており、研磨ブレード先端は、１１９０℃の最高温度でロータブレード先端にろう付けされるが、ここで、ブレード先端はコバルト系ホウ素を含む合金により施工され、ろう付けのろうはホウ素を含んでいる。ロータブレードは、一様に加工温度まで加熱される。結合温度は母材の金属特性が変わる温度より下に維持される必要があるので、それのために高温は使用されなくてもよい。加工温度と同様、融解温度抑制剤、すなわちホウ素により、ほぼ１２００℃の再溶融温度が予想さる。
【０００７】
特許文献２は、ブレードを潜在的に有害な温度領域にさらすことなく、後工程で研磨ブレード先端をガスタービン・ロータブレードに適用するために、直接レーザ加工を用いる方法を開示している。プレアロイ粉の溶融および再凝固のため、部材はコアリングまたは分離したミクロ組織を示す。
【０００８】
特許文献３によれば低圧プラズマ溶射が、そして、特許文献４によれば常温溶射が、金属母体セラミック・コンポジットをガスタービン・ロータブレードの先端に適用する手段として、従来使われていた。
【先行技術文献】
【特許文献】
【０００９】
【特許文献１】米国特許第５，３５９，７７０号明細書
【特許文献２】米国特許第６，３５５，０８６号明細書
【特許文献３】米国特許第６，１９４，０８６号明細書
【特許文献４】米国特許第６，７０６，３１９号明細書
【発明の概要】
【発明が解決しようとする課題】
【００１０】
本発明は、塗布領域、特に先端から遠い領域または区域の特性が、その処理過程で影響を受けることのない、研磨コーティングを施工する方法を提供する。
【００１１】
本発明は、コーティングの高い再溶融温度が達成される研磨コーティングを施工する方法を提供する。
【課題を解決するための手段】
【００１２】
本発明は、ガスタービン構成部品、特にガスタービン・ロータブレード先端に研磨コーティングを施工する新規な方法を提供するもので、少なくとも以下のステップを含む：
ａ）  ガスタービン構成部品、特にガスタービン・ロータブレードを用意する、
ｂ）  高温溶融合金粉を用意する、
ｃ）  研磨粒子を用意する、
ｄ）  低温溶融合金粉を用意する、
ｅ）  混合物を得るため、少なくとも当該高温溶融合金粉と当該研磨粒子とを混合する、
ｆ）  当該ガスタービン構成部品の領域、特に当該タービン・ロータブレードの先端に対して当該低温溶融合金粉および当該混合物を適用する、
ｇ）  当該ガスタービン構成部品の当該領域を、当該低温溶融合金粉の融解温度よりも高く、当該高温溶融合金粉の融解温度より低い温度で、局所的に加熱する。
【００１３】
本発明は添付の図面を参照して説明される。
【図面の簡単な説明】
【００１４】
【図１】研磨コーティングを施工するための材料がガスタービン・ロータブレード先端に適用されていることを示す、ガスタービン・ロータブレード先端の図式的横断面図である。
【図２】ブレード先端およびブレード先端に適用された材料が加熱されていることを示す、ガスタービン・ロータブレード先端の図式的横断面図である。
【図３】ガスタービン・ロータブレード先端および施工された研磨コーティングを示す図式的横断面図である。
【発明を実施するための形態】
【００１５】
本発明はガスタービン構成部品に研磨コーティングを施工するための新規な方法に関する。本発明は、ガスタービン・ロータブレードの先端のコーティングに関連して説明される。しかしながら、同じようにステータブレード先端のような他のガスタービン構成部品も、本発明によって被覆できる。
【００１６】
本発明による方法の第一ステップにおいて、先端１０を有するガスタービン・ロータブレードが用意される。
【００１７】
本発明による方法の第二ステップにおいて、高温溶融合金粉１１、そして研磨粒子１２、および低温溶融合金粉１３が用意される。
【００１８】
高温溶融合金粉１１として、好ましくはニッケル・ベースの、またはコバルト・ベースの超合金粉、または、ＭＣｒＡｌＹ粉が用意される。
【００１９】
研磨粒子１２として、好ましくは、立方晶窒化ほう素粒子、または窒化けい素粒子、またはシリコン・アルミニウム酸窒化物粒子、あるいはアルミナ粒子が用意される。
【００２０】
低温溶融合金粉１３として、好ましくは当該高温溶融合金粉１１の融解温度より低い、そして、タービン・ロータブレード先端１０の構成要素上の融解温度より低い融解温度を有する、ニッケル・ベースのろう付け合金粉が用意される。
【００２１】
本発明による方法の第三ステップにおいて、当該高温溶融合金粉１１および当該研磨粒子１２が、混合物を用意するために混合される。
【００２２】
本発明による方法の第四ステップにおいて、当該低温溶融合金粉１３および当該混合物は、当該タービン・ロータブレードの先端１０に適用される。図１に示すように、低温溶融合金粉１３は、当該タービン・ロータブレードの先端１０に対して、分離した層１４として、すなわち、当該高温溶融合金粉１１および当該研磨粒子１２の当該混合物の層１５の上に適用される。層１５はロータブレード先端１０に隣接して適用される。層１４は外層を構成する。
【００２３】
本発明による方法の第五ステップにおいて、当該ロータブレードの先端１０は先端１０に適用される２つの層１４、１５と共に、低温溶融合金粉１３の融解温度より高い、当該高温溶融合金粉１１の融解温度より低い、そしてロータブレード先端１０の構成要素の融解温度より低い温度で、局所的に加熱される。一方、先端１０から遠い領域または区域は低い温度に保たれ、ブレード合金の特性が影響を受けないようにされる。好ましくは、局部的加熱ソースとして誘導加熱法が使われる。
【００２４】
図２は、加熱のため、層１４の低温溶融合金粉１３が液状層１４’を構成して溶解することを示す。溶解した低温溶融合金粉１３の液状層１４’は、図３によれば、高温溶融合金粉１１および研磨粒子１２から成る層１５に浸透する。その結果、ロータブレード先端１０に研磨粒子１２と高温溶融合金粉１１を結合することによって、研磨コーティング１６がガスタービン・ロータブレード先端１０に形成される。好ましくは、全体の方法は真空雰囲気または不活性雰囲気内において実行される。
【００２５】
本発明の他の実施例においては、方法の第四ステップ中で、混合物を得るために、当該低温溶融合金粉が当該高温溶融合金粉と当該研磨粒子とに混合されることも同様に可能である。その場合は低温溶融合金粉、高温溶融合金粉および研磨粒子が、当該タービン・ロータブレードの先端に、単一の層として適用される。
【国際調査報告】
2010526232.tif 000002
2010526232.tif 000003
2010526232.tif 000004